(57)【要約】【課題】  比較的に安価な材料を使用しつつ、表面に微細な布地調の凹凸があって、つるつるした光沢がなく、高級感のある布地調防水シートを提供する。【解決手段】  維性基布１と、その表面又は表裏両面に形成され、かつ、天然ゴム、合成ゴム又は合成樹脂からなる防水層２とを有し、前記防水層２上に布目状の表面模様２１が直接形成されていることを特徴とする布地調防水シート。繊維性基布１の表面又は表裏両面に防水層２を形成する工程、前記防水層２の上に布目状の表面模様２１を直接形成する工程を有することを特徴とする布地調防水シートの製造方法。【選択図】      図１
2018130850.tif 000002
【特許請求の範囲】
【請求項１】
布地調防水シートであって、維性基布（１）と、その表面又は表裏両面に形成され、かつ、天然ゴム、合成ゴム又は合成樹脂からなる防水層（２）とを有し、前記防水層（２）上に布目状の表面模様（２１）が直接形成されていることを特徴とする布地調防水シート。
【請求項２】
前記繊維性基布（１）が吸水防止処理されたものである請求項１記載の布地調防水シート。
【請求項３】
布地調防水シートの製造方法であって、
繊維性基布（１）を用意する工程、
前記繊維性基布（１）の表面又は表裏両面に天然ゴム、合成ゴム又は合成樹脂からなる防水層（２）を形成する工程、
前記防水層（２）の上に布目状の表面模様（２１）を直接形成する工程を有することを特徴とする布地調防水オーニング材の製造方法。
【請求項４】
前記防水層（２）の上に布目状の表面模様（２１）を直接形成する工程が、
布帛（３）を用意する工程と、
前記布帛（３）を表面処理剤に含浸させる工程と、
前記防水層（２）がまだ柔らかいうちに前記布帛（３）を貼り付けて防水層上に布目を形成させる工程と、
前記布帛（３）を前記防水層（２）から剥離する工程を有する請求項３記載の方法。
【請求項５】
前記布帛（３）が、予め、前記防水層（２）と同一の色彩に着色されているものである請求項４記載の方法。
【発明の詳細な説明】
【技術分野】
【０００１】
本発明は、生地調の外観を有し、高級感のある防水シート及びその製造方法に関する。このシートはオーニング材（テント、日除け、雨覆い）として開発されたものであり、その目的に最も好適であるが、その他の用途（衣服、カバン、内装材料、など）にも適用可能である。
【背景技術】
【０００２】
従来、比較的に高級なタイプのオーニング材として、布地を素材にしたものが公知である。しかし、その布地素材のために、耐候性や耐久性において劣るものであった。
【０００３】
この欠点を補うものとして、次のようなオーニング材が公知である。すなわち、中心部の繊維基布と、その表面又は表裏両面に形成されたポリ塩化ビニル樹脂層と、その上面の最外層として形成されるアクリル樹脂コーティング又はフッ素樹脂コーティングからなる積層シートである（例えば、特開昭５６―６０２４７、実開昭６２―２２８２４、などを参照）。このタイプのオーニング材は、比較的に安価であり、耐候性や耐久性もあるが、表面がつるつるした平滑なシートであり、高級感に乏しいものであった。
【先行技術文献】
【特許文献】
【０００４】
【特許文献１】特開昭５６―６０２４７
【特許文献２】実開昭６２―２２８２４
【発明の概要】
【発明が解決しようとする課題】
【０００５】
本発明は、比較的に安価な材料を使用しつつ、表面に微細な布地調の凹凸があって、つるつるした光沢がなく、高級感のある布地調防水シートを提供することを目的とする。
【課題を解決するための手段】
【０００６】
本発明の布地調防水シートは、繊維性基布と、その表面又は表裏両面に形成され、かつ、天然ゴム、合成ゴム又は合成樹脂からなる防水層とを有するものであり、前記防水層上に布目状の表面模様が直接形成されていることを特徴とする（請求項１）。
【０００７】
好ましくは、前記繊維性基布は吸水防止処理しておく（請求項２）。
【０００８】
本発明の布地調防水シートの製造方法は、繊維性基布を用意する工程、前記繊維性基布の表面又は表裏両面に防水層を形成する工程、前記防水層の上に布目状の表面加工を直接形成する工程を有することを特徴とする（請求項３）。
【０００９】
前記防水層の上に布目状の表面加工を直接形成する工程は、布帛を用意する工程と、前記布帛を表面処理剤に含浸させる工程と、前記防水層を加熱し、樹脂が柔らかいうちに前記布帛を押圧して前記防水層上に布目を形成させる工程と、その後、前記布帛を前記防水層から剥離する工程を有する（請求項４）。
【００１０】
好ましくは、前記布帛は、予め、前記防水層と同一の色彩に着色しておく（請求項５）。
【発明の効果】
【００１１】
本発明請求項３〜５記載の方法によって得られる、請求項１、２記載の布地調防水シートは、完全につや消しされており、従来の安価なテント生地にみられるようなプラスチックシートの平滑さやつるつるした光沢は全く見られない。表面は布地調であり、一見すると、もともと布地を素材にしたものと見分けがつかないものである。しかも、表面は防水層を有する合成樹脂であるので耐候性や耐久性に優れたものである。さらに、製品加工に際しては、ミシン縫製を必要とせず、溶着、溶接が容易である。
【００１２】
請求項５の方法によると、布帛を剥離したときに異なる色の糸くずを防水層の表面に残すことがなく、見栄えが良くなる。
【図面の簡単な説明】
【００１３】
【図１】本発明の実施例に係る布地調防水シートの断面図である。
【発明を実施するための形態】
【００１４】
図１は、本発明の実施例に係る布地調防水シートの断面図である。
【００１５】
この図において、中央に位置するのは繊維性基布１である。繊維性基布１としては、天然繊維（例えば、木綿、麻など）、無機繊維（例えば、ガラス繊維、カーボン繊維、金属繊維など）、再生繊維（例えば、ビスコースレーヨン、キュプラなど）、半合成繊維（例えば、ジ−およびトリ−アセテート繊維など）、及び合成繊維（例えば、ポリアミド（ナイロン６、ナイロン６６等）繊維、ポリエステル（ポリエチレンテレフタレート等）繊維、芳香族ポリアミド繊維、アクリル繊維、ポリ塩化ビニル繊維、ポリオレフィン繊維など）から選ばれる少なくとも１種からなる。
【００１６】
基布中の繊維は、短繊維紡績糸条、長繊維糸条、スプリットヤーン、テープヤーンなどのいずれの形状のものであってもよく、また基布は、織物、編物、不織布又はこれらの複合布のいずれであってもよい。
【００１７】
一般には、本発明の防水シートに用いられる繊維はポリエステル繊維であるのが好ましく、この繊維は長繊維（フィラメント）の形状にあるのが好ましく、かつ平織布を形成しているのが好ましい。
【００１８】
この基布にフッ素重合体などの撥水剤を含浸させて、吸水防止処理しておくことが好ましい。
【００１９】
この繊維性基布１の表面又は表裏両面に防水層２を形成して防水シートとする。
【００２０】
この防水層２の材料としては、天然ゴム、合成ゴム（例えば、ネオプレンゴム、クロロプレンゴム、シリコーンゴム、ハイパロン、その他）、または合成樹脂（例えば、ＰＶＣ樹脂、エチレン−酢酸ビニルコポリマー（ＥＶＡ）樹脂、アクリル樹脂、シリコーン樹脂、ウレタン樹脂、ポリエチレン（ＰＥ）樹脂、ポリプロピレン（ＰＰ）樹脂、ポリエステル樹脂、フッ素樹脂、その他）を用いることができる。このような材料からなる防水層は、得られる防水シートに所望の防水性並びに難燃性や機械的強度を与えるのに十分な厚さ、例えば、０．０５mm以上の、好ましくは０．０５〜２．０mmの厚さを有する。
【００２１】
これらの防水層は、公知の方法（例えば、トッピング、カレンダリング、コーティング、ディッピングなど）によって、繊維性基布上に形成することができる。これらのゴム又は樹脂中には、可塑剤、安定剤、着色剤、防炎剤、紫外線吸収剤などや他の機能付与剤が含まれていてもよい。
【００２２】
本発明に特徴的なのは、前記防水層の表面最外層に布目状の表面模様が施されていることである。
【００２３】
そのためには布目を付与するための型となる布帛３を用意し、その布帛３を表面処理剤に含浸させる。前記防水層２が温度１５０℃〜２００℃で、まだ柔らかいうちにその布帛３を貼りあわせて防水層２上に布目模様２１を形成させる。その後、布帛３を防水層２から剥離する。
【００２４】
上記工程において使用する布帛３としては、天然繊維（例えば、木綿、麻など）、無機繊維（例えば、ガラス繊維、カーボン繊維、金属繊維など）、再生繊維（例えば、ビスコースレーヨン、キュプラなど）、半合成繊維（例えば、ジ−およびトリ−アセテート繊維など）、及び合成繊維（例えば、ポリアミド（ナイロン６、ナイロン６６等）繊維、ポリエステル（ポリエチレンテレフタレート等）繊維、芳香族ポリアミド繊維、アクリル繊維、ポリ塩化ビニル繊維、ポリオレフィン繊維など）から選ばれる少なくとも１種からなるものである。
【００２５】
布帛３中の繊維は、短繊維紡績糸条、長繊維糸条、スプリットヤーン、テープヤーンなどのいずれの形状のものであってもよく、また布帛は、織物、編物、不織布又はこれらの複合布のいずれであってもよい。
【００２６】
この布帛３は、予め、防水層２と同一の色彩に着色しておくことが望ましい。この布帛３は防水層２に布目を付与した後、剥離されるのであるが、他の色彩のものを使用すると、布帛３を剥離したときに異なる色の糸くずを防水層の表面に残して見栄えを悪くする原因となるからである。
【００２７】
この布帛３は表裏を交替して使用することにより、２回使用することができ、その後廃棄されるか、別の目的に再利用される。
【００２８】
表面処理剤としては、剥離しやすさと防汚性能を向上させるものであることが好ましく、例えば、フッ素系/アクリル系樹脂であることが好ましい。
【００２９】
このようにして形成した布地調積層シートは、完全につや消しされており、従来の安価なテント生地にみられるようなプラスチックシートのつるつるした光沢は全く見られない。一見すると、もともと布地を素材にしたものと見分けがつかないものであった。しかも、表面は防水層を有する合成樹脂であるので耐候性や耐久性に優れたものである。さらに、製品加工に際しては、ミシン縫製を必要とせず、溶着、溶接が容易である。
【実施例１】
【００３０】
繊維性基布１として、フッ素重合体を有する撥水剤により吸水防止処理したポリエステル繊維を用意した。この基布１の両面に対してそれぞれ、塩化ビニル樹脂フィルムの防水層２をカレンダー加工により０．１３ｍｍの厚みでラミネートした。
【００３１】
別にポリエステルスパン糸からなる平織織物３（糸使い２０ｓ／２×１０ｓ／１、密度５１×４２（本／インチ））を用意し、アクリルフッ素系樹脂からなる表面処理剤に含浸させて塗布量１２５ｇ／ｍ２とした。前記塩化ビニル樹脂フィルム防水層２の温度１８０℃で加熱し、まだ柔らかいうちにその織物３を貼り合わせて防水層２上に布目模様２１を転写させた。その後、織物３を防水層２から剥離した。
【００３２】
完成した布地調積層シートは布目模様２１を有し、完全につや消しされており、従来の安価なテント生地にみられるようなプラスチックシートのつるつるした光沢は全く見られなかった。
【００３３】
この布地調積層シートを溶着・溶接加工してテント生地とした。
【符号の説明】
【００３４】
１     繊維性基布
２     防水層
２１  表面模様層
３     布帛
【図１】
2018130850.tif 000003